(57)【特許請求の範囲】
【請求項１】
数平均分子量が２００００〜１５００００のアクリルポリマー（Ｅ）、数平均分子量が３０００〜１２０００で不飽和二重結合を有する官能基を２つ以上有するウレタン（メタ）アクリレート（Ａ）、不飽和二重結合を有する官能基を１つ有するモノマー（Ｂ）、光重合開始剤（Ｃ）、チオール基を２つ以上有するポリチオール化合物（Ｄ）を含有する組成物であって、該組成物中における該アクリルポリマー（Ｅ）の重量割合が５重量％〜２０重量％、該ウレタン（メタ）アクリレート（Ａ）の重量割合が２重量％〜３０重量％、該ポリチオール化合物（Ｄ）の重量割合が０．５重量％〜１８重量％である光硬化型透明接着剤組成物。
【請求項２】
ウレタン（メタ）アクリレート（Ａ）が多価アルコールと有機ポリイソシアネートと水酸基含有（メタ）アクリレート化合物との反応によって得られる化合物である請求項１記載の光硬化型透明接着剤組成物。
【請求項３】
不飽和二重結合を有する官能基を１つ有するモノマー（Ｂ）が、フェノキシエチルアクリレート及び／又はジシクロペンタニルアクリレートである請求項１又は２に記載の光硬化型透明接着剤組成物。
【請求項４】
偏光フィルムと保護板との接着に使用する請求項１ないし３のいずれか一項に記載の光硬化型透明接着剤組成物。
【請求項５】
請求項１ないし４のいずれか一項に記載の光硬化型透明接着剤組成物の硬化物。
【請求項６】
請求項５記載の光硬化型透明接着剤組成物の硬化物を接着層として有する表示装置。
【発明の詳細な説明】
【技術分野】
【０００１】
本発明は、接着性に優れた組成物に関し、更には、透明性、耐ヒートサイクル性、耐湿性に優れているため、偏光フィルムと保護板を貼り合わせる際に特に有用な光硬化型透明接着剤組成物およびその硬化物に関する。
【背景技術】
【０００２】
携帯電話、ゲーム機等の携帯端末に液晶ディスプレイ等の表示装置を使用する場合、外力からの保護を目的として表示装置の上面に透明の保護板を設けている。従来、表示装置と保護板の間には空気層が存在しているため、保護板と空気の屈折率差により、特に明るい太陽光の下等において視認性が悪くなるといった問題があった。近年、このような問題を解消すべく空気の層を無くするためのいろいろな試みがなされており、表示装置に直接保護板を接着剤で貼り付ける方法も検討されている。
【０００３】
このような方法の場合には、外的応力や環境下において剥離等の不具合が生じないような設計を行う必要がある。又、表示装置の構成部材には耐熱温度があるため接着の際かけられる温度には制約があり、加えて、加熱硬化時に接着剤の粘度が低下し貼り合わせの位置がずれてしまい易いといった難点もあるため熱硬化性の接着剤は使用しにくいという問題がある。このような理由により、高温での加熱が必要ではなく、短時間で硬化できる光硬化型の接着剤が有効といえる。更に、多種多様な設計の機種がある中、接着部の上面に遮光部が一部存在しているような場合もあり、その場合には硬化接着時に照射する紫外線が、表示装置の偏光フィルムやカラーフィルターに悪影響を与えない低エネルギーであっても硬化接着できるような反応性の高い接着剤でなくてはならない。
特許文献１及び特許文献２には光ディスク用接着剤組成物が記載されているが、ポリチオール化合物を必須成分とする組成物は知られていない。
【０００４】
【特許文献１】特開平１０−１６５９号
【特許文献２】特開２００２−２６５８８５号
【発明の開示】
【発明が解決しようとする課題】
【０００５】
本発明は、液晶ディスプレイ等の表示装置上面の偏光フィルムと保護板との接着性に優れ、反応性や透明性が良好で、且つ、耐ヒートサイクル性、耐湿性等に優れる信頼性の高い光硬化型接着剤組成物を提供しようとするものである。
【課題を解決するための手段】
【０００６】
本発明者等は、前記の課題を解決すべく鋭意検討した結果、アクリルポリマー、不飽和二重結合を有する官能基を２つ以上有するウレタン（メタ）アクリレート、不飽和二重結合を有する官能基を１つ有するモノマー、光重合開始剤及びチオール基を２つ以上有するポリチオール化合物を含有する組成物とすることにより、透明性、接着性、信頼性に優れた接着剤組成物を見出し、本発明を完成させるに至った。
【０００７】
すなわち、本発明は、
（１）アクリルポリマー（Ｅ）、不飽和二重結合を有する官能基を２つ以上有するウレタン（メタ）アクリレート（Ａ）、不飽和二重結合を有する官能基を１つ有するモノマー（Ｂ）、光重合開始剤（Ｃ）、チオール基を２つ以上有するポリチオール化合物（Ｄ）を含有する組成物であって、該組成物中におけるウレタン（メタ）アクリレート（Ａ）の重量割合が２重量％〜３０重量％である光硬化型透明接着剤組成物；
【０００８】
（２）ウレタン（メタ）アクリレート（Ａ）が多価アルコールと有機ポリイソシアネートと水酸基含有（メタ）アクリレート化合物との反応によって得られる化合物である上記（１）記載の光硬化型透明接着剤組成物；
（３）アクリルポリマー（Ｅ）の数平均分子量が２０００〜１５００００、ウレタン（メタ）アクリレート（Ａ）の数平均分子量が３０００〜１２０００である上記（１）又は（２）に記載の光硬化型透明接着剤組成物；
（４）アクリルポリマー（Ｅ）の光硬化型透明接着剤組成物中における重量割合が５重量％〜２０重量％である請求項１ないし３のいずれか一項に記載の光硬化型透明接着剤組成物；
【０００９】
（５）不飽和二重結合を有する官能基を１つ有するモノマー（Ｂ）が、フェノキシエチルアクリレート及び／又はジシクロペンタニルアクリレートである上記（１）ないし（４）のいずれか一項に記載の光硬化型透明接着剤組成物；
（６）ポリチオール化合物（Ｄ）の光硬化型透明接着剤組成物中における重量割合が０．５重量％〜１８重量％である上記（１）ないし（５）のいずれか一項に記載の光硬化型透明接着剤組成物；
（７）偏光フィルムと保護板との接着に使用する上記（１）ないし（６）のいずれか一項に記載の光硬化型透明接着剤組成物；
【００１０】
（８）上記（１）ないし（７）のいずれか一項に記載の光硬化型透明接着剤組成物の硬化物；
（９）上記（８）記載の光硬化型透明接着剤組成物の硬化物を接着層として有する物品；
に関する。
【発明の効果】
【００１１】
本発明の光硬化型透明接着剤組成物は、接着性、透明性、硬化性、信頼性に優れており、遮光部があっても活性エネルギー線を吸収する部材であっても十分な接着性を示し、硬化の際に低応力であり、特に、携帯電話等携帯端末の表示装置上の偏光フィルムとその保護板を貼り合わせる際に有用である。
【発明を実施するための最良の形態】
【００１２】
本発明の光硬化型透明接着剤組成物は、アクリルポリマー（Ｅ）、不飽和二重結合を有する官能基を２つ以上有するウレタン（メタ）アクリレート（Ａ）、不飽和二重結合を有する官能基を１つ有するモノマー（Ｂ）、光重合開始剤（Ｃ）、チオール基を２つ以上有するポリチオール化合物（Ｄ）を含有する組成物であって、該組成物中におけるウレタン（メタ）アクリレート（Ａ）の重量割合が２重量％〜３０重量％である組成物である。
【００１３】
本発明の光硬化型透明接着剤組成物に含有されるアクリルポリマー（Ｅ）は、アクリル系又はメタクリル系モノマーを原料として重合させたポリマー、又は、該モノマー以外の他の重合性モノマーと該モノマーとの共重合体が挙げられ、溶液重合、懸濁重合、塊状重合等の通常の方法によって製造できる。
重合の際の重合触媒としては、例えば、２，２’−アゾビス（２，４−ジメチルバレロニトリル）、２，２’−アゾビスイソブチロニトリル、１，１’−アゾビス（シクロヘキサン−１−カルボニトリル）、ベンゾイルパーオキシド、ジブチルパーオキシド、ブチルパーオキシベンゾエート等が挙げられ、その使用量は全モノマー成分の０．１〜１０重量％が好ましい。
【００１４】
アクリル系又はメタクリル系モノマーとしては、（メタ）アクリル酸、α−エチルアクリル酸；メチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔｅｒｔ−ブチル（メタ）アクリレート、２−エチルブチル（メタ）アクリレート、１，３−ジメチルブチル（メタ）アクリレート、ヘキシル（メタ）アクリレート、２−エチルヘキシル（メタ）アクリレート、オクチル（メタ）アクリレート、３−エトキシプロピル（メタ）アクリレート、３−エトキシブチル（メタ）アクリレート、ジメチルアミノエチル（メタ）アクリレート、２−ヒドロキシエチル（メタ）アクリレート、ヒドロキシブチル（メタ）アクリレート、α−（ヒドロキシメチル）エチル（メタ）アクリレート、フェニル（メタ）アクリレート、ベンジル（メタ）アクリレート、フェニルエチル（メタ）アクリレート等のエステル系（メタ）アクリレート等が挙げられ、これらの１種又は２種以上を使用することができる。
【００１５】
共重合させてもよい他の重合性モノマーとしては、不飽和二重結合を有する公知の化合物を用いることができ、例えば、スチレン、３−ニトロスチレン、４−メトキシスチレン；α−メチルスチレン、β−メチルスチレン、２，４−ジメチルスチレン、ビニルトルエン、α−エチルスチレン、α−ブチルスチレン、α−ヘキシルスチレン等のアルキルスチレン類；４−クロロスチレン、３−クロロスチレン、３−ブロモスチレン等のハロゲン化スチレン類；クロトン酸、α−メチルクロトン酸、α−エチルクロトン酸、イソクロトン酸、マレイン酸、フマル酸、イタコン酸、シトラコン酸、メサコン酸、グルタコン酸等の不飽和二重結合を有するカルボン酸類が挙げられる。
これらのうち、組成物の他の成分への溶解性、硬化物の着色性の面から、アクリル系又はメタクリル系モノマーとしてはメチル（メタ）アクリレート又は２−ヒドロキシエチル（メタ）アクリレート等が、他の重合性モノマーとしてはスチレン等が好ましい。
【００１６】
又、アクリルポリマー（Ｅ）の数平均平均分子量としては、２００００〜１５００００であることが好ましく、より好ましくは５００００〜１２００００、特に好ましくは８００００〜１０００００である。数平均分子量が２００００未満の場合は、硬化物の低応力化が不十分でありヒートサイクル性に劣る傾向にあり、一方、１５００００を越える場合には、他のモノマーに溶解しにくくなったり白濁したりするため好ましくない。
【００１７】
該アクリルポリマー（Ｅ）は、市販品として容易に入手することも可能であり、例えば、三菱レイヨン（株）製「ダイヤナール  ＢＲ−５２」、新日鐵化学（株）製「ＫＳ−１８」、東亞合成（株）製「ＡＲＵＦＯＮシリーズ」等が挙げられる。
【００１８】
該アクリルポリマー（Ｅ）の本発明の光硬化型透明接着剤組成物中における重量割合は５重量％〜２０重量％程度が好ましい。
【００１９】
本発明の光硬化型透明接着剤組成物に含有される不飽和二重結合を有する官能基を２つ以上有するウレタン（メタ）アクリレート（Ａ）としては、以下に示すような多価アルコールと有機ポリイソシアネートと水酸基含有（メタ）アクリレート化合物との反応によって得られる化合物が挙げられる。
【００２０】
多価アルコールと有機ポリイソシアネートとの反応は、通常、多価アルコールの水酸基１当量に対して、有機ポリイソシアネートのイソシアネート基１．１〜２．５当量、好ましくは１．５〜２．２当量を反応させる。反応温度は、通常、７０〜１００℃、反応時間は５〜２０時間程度である。
次に、多価アルコールと有機ポリイソシアネートとの反応物と水酸基含有（メタ）アクリレート化合物を反応させる。前記、多価アルコールと有機ポリイソシアネートとの反応物の未反応のイソシアネート基１当量に対して、通常、水酸基含有（メタ）アクリレート化合物の水酸基０．３〜１．５当量、好ましくは０．５〜１．２当量を反応させる。反応温度は、通常、６０〜１００℃、反応時間は５〜２０時間程度である。反応中、重合を防止するために重合禁止剤（例えば、ｐ−メトキシフェノール、メチルハイドロキノン等）や反応を促進するための反応触媒（例えば、ジ−ｎ−ブチルスズ等）を使用することもできる。
【００２１】
該多価アルコールとしては、例えば、ネオペンチルグリコール、３−メチル−１，５−ペンタンジオール、エチレングリコール、プロピレングリコール、１，４−ブタンジオール、１，６−ヘキサンジオール、トリメチロールプロパン、ペンタエリスリトール、トリシクロデカンジメチロール、ビス（ヒドロキシメチル）シクロヘキサン等の脂肪族多価アルコール、又、前記脂肪族多価アルコールと多塩基酸（例えば、コハク酸、フタル酸、ヘキサヒドロ無水フタル酸、テレフタル酸、アジピン酸、アゼライン酸、テトラヒドロ無水フタル酸等）との反応によって得られるポリエステルポリオール、前記脂肪族多価アルコールとε−カプロラクトンとの反応によって得られるカプロラクトンアルコール、ポリカーボネートポリオール（例えば、１，６−ヘキサンジオールとジフェニルカーボネートとの反応によって得られるポリカーボネートジオール等）、ポリエチレングリコール、ポリプロピレングリコール、ポリオキシテトラメチレングリコール、エチレンオキサイド変性ビスフェノールＡ等のポリエーテルポリオール等が挙げられる。これらのうち、エチレングリコール、ポリエチレングリコール、カプロラクトンアルコールが好ましく、又、前述の多価アルコールを必要に応じて２種以上組み合わせて用いてもよい。
【００２２】
該有機ポリイソシアネートとしては、例えば、フェニレンジイソシアネート、ジフェニルジイソシアネート、ナフタレンジイソシアネート、４，４’−ジフェニルメタンジイソシアネート、２，４’−ジフェニルメタンジイソシアネート等のジフェニルメタンジイソシアネート（ＭＤＩ）類、２，４−トルエンジイソシアネート、２，６−トルエンジイソシアネート等のトルエンジイソシアネート（ＴＤＩ）類、ジフェニルエーテルジイソシアネート等の芳香族ジイソシアネート、キシリレンジイソシアネート等の芳香脂肪族ジイソシアネート、ヘキサメチレンジイソシアネート、ペンタメチレンジイソシアネート、プロピレンジイソシアネート、ブチレンジイソシアネート等の脂肪族ジイソシアネート、シクロヘキサンジイソシアネート、メチレンビス（シクロヘキシルイソシアネート）、イソホロンジイソシアネート等の脂環族ジイソシアネート、これらのジイソシアネートのカルボジイミド変性体、ビウレット変性体、アロファネート変性体、二量体、三量体、ポリメチレンポリフェニルポリイソシアネート（クルードＭＤＩ、ポリメリックＭＤＩ）等が挙げられ、これらの有機ポリイソシアネートは単独又は２種以上を組み合わせて用いることができる。
これらのうち、芳香族基を含有しないものが耐光性等に優れている点で好ましく、シクロヘキサンジイソシアネート、メチレンビス（シクロヘキシルイソシアネート）、イソホロンジイソシアネート等の脂環族ジイソシアネートが好ましい。これらは、日本ポリウレタン工業（株）、ローディアジャパン（株）、三井東圧化学（株）、三井武田ケミカル（株）等より市販品として入手できる。
【００２３】
該水酸基含有（メタ）アクリレート化合物としては、例えば、２−ヒドロキシエチル（メタ）アクリレート、２−ヒドロキシプロピル（メタ）アクリレート、１，４−ブタンジオールモノ（メタ）アクリレート、２−ヒドロキシエチル（メタ）アクリレートとε−カプロラクトンの反応物、２−ヒドロキシ−３−フェニルオキシプロピル（メタ）アクリレート、ペンタエリスリト−ルトリ（メタ）アクリレート、グリセリンジ（メタ）アクリレート等が挙げられ、これらのうち好ましいものは２−ヒドロキシエチル（メタ）アクリレート又は２−ヒドロキシプロピル（メタ）アクリレート等のヒドロキシ（Ｃ１〜Ｃ４）アルキル（メタ）アクリレートである。必要に応じて、水酸基含有（メタ）アクリレート化合物は一種以上組み合わせて使用することができる。これらの水酸基含有（メタ）アクリレート化合物は大阪有機化学工業（株）等より市販品として入手可能である。
【００２４】
本発明の光硬化型透明接着剤組成物にウレタン（メタ）アクリレート（Ａ）を配合することにより、本発明の光硬化型透明接着剤組成物が硬化する際の応力の低減が可能となり、貼り合わせ後のひずみや剥離の防止に効果がある。該ウレタン（メタ）アクリレート（Ａ）の数平均分子量は３０００〜１２０００であることが好ましく、数平均分子量が３０００よりも小さいと応力の低減効果が小さく、又、組成物の粘度が低くなり作業性の面からも都合が悪い。一方、１２０００よりも大きいと本発明の光硬化型樹脂組成物の粘度が著しく増大したり、他の材料との相溶性が悪くなり液が白濁したりするといった不具合が起こる。
又、本発明の光硬化型透明接着剤組成物中においてウレタン（メタ）アクリレート（Ａ）の重量割合は２重量％〜３０重量％が好ましく、３０重量％より多い場合は組成物の粘度が著しく増大し作業性に支障をきたしたり、組み合わせるアクリルポリマーとの相溶性の点から接着剤が白濁しやすくなるといった問題がある。
【００２５】
このような不飽和二重結合を有する官能基を２つ以上有するウレタン（メタ）アクリレート（Ａ）は、例えば、ＫＡＹＡＲＡＤ  ＵＸ−６１０１、ＫＡＹＡＲＡＤ  ＵＸ−２２０１、ＫＡＹＡＲＡＤ  ＵＸ−４１０１（いずれも日本化薬（株）製）等として市場より容易に入手することができる。
【００２６】
本発明の光硬化型透明接着剤組成物に含有される不飽和二重結合を有する官能基を１つ有するモノマー（Ｂ）としては、不飽和二重結合として（メタ）アクリレート基やビニル基等を分子内に１つ有している化合物であり、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ペンチル（メタ）アクリレート、ヘキシル（メタ）アクリレート、２−エチルヘキシル（メタ）アクリレート、オクチル（メタ）アクリレート、イソオクチル（メタ）アクリレート、イソデシル（メタ）アクリレート、ラウリル（メタ）アクリレート、イソミリスチル（メタ）アクリレート、ステアリル（メタ）アクリレート、イソステアリル（メタ）アクリレート等の（Ｃ１〜Ｃ２０）アルキル（メタ）アクリレート、２−ヒドロキシエチル（メタ）アクリレート、ヒドロキシプロピル（メタ）アクリレート、２−ヒドロキシブチル（メタ）アクリレート、２−メトキシエチル（メタ）アクリレート、３−メトキシブチル（メタ）アクリレート、ブトキシエチル（メタ）アクリレート、ブタンジオールモノ（メタ）アクリレート、ジプロピレングリコール（メタ）アクリレート、メトキシトリエチレングリコール（メタ）アクリレート、メトキシジプロピレングリコール（メタ）アクリレート、メトキシトリプロピレングリコール（メタ）アクリレート、エチルカルビトール（メタ）アクリレート、２−エチルヘキシルカルビトール（メタ）アクリレート、シクロヘキシル（メタ）アクリレート、ｔｅｒｔ−ブチルシクロヘキシル（メタ）アクリレート、イソボルニル（メタ）アクリレート、ジシクロペンタニル（メタ）アクリレート、ジシクロペンテニル（メタ）アクリレート、ジシクロペンテニルオキシエチル（メタ）アクリレート、２−（メタ）アクリロイロキシエチルヘキサヒドロフタレート、テトラヒドロフルフリル（メタ）アクリレート、（メタ）アクリロイルモルフォリン、ジメチルアミノエチルジシクロペンタニル（メタ）アクリレート、フェニル（メタ）アクリレート、フェノキシエチル（メタ）アクリレート、フェノキシジエチレングリコール（メタ）アクリレート、フェノキシテトラエチレングリコール（メタ）アクリレート、フェノキシヘキサエチレングリコール（メタ）アクリレート、ベンジル（メタ）アクリレート、２−（メタ）アクリロイロキシエチルフタレート、２−（メタ）アクリロイロキシエチル−２−ヒドロキシエチルフタレート、２−（メタ）アクリロイロキシプロピルフタレート、ネオペンチルグリコールベンゾエート（メタ）アクリレート、α−ナフチル（メタ）アクリレート、β−ナフチル（メタ）アクリレート、イミドアクリレート、トリフルオロエチル（メタ）アクリレート、テトラフルオロプロピル（メタ）アクリレート、オクタフルオロペンチル（メタ）アクリレート、パーフルオロオクチルエチル（メタ）アクリレート、ビニルピロリドン、Ｎ−ビニルカプロラクタム、１−ビニルイミダゾール、ビニルナフタレン、ビニルカルバゾール、Ｎ−ビニルフタルイミド等が挙げられ、これらの��種又は２種以上を用いることができる。
【００２７】
これらの化合物のうち、着色性、粘度の面より、ジシクロペンタニル（メタ）アクリレート、フェノキシエチル（メタ）アクリレート、ジシクロペンテニルオキシエチル（メタ）アクリレート、テトラヒドロフルフリル（メタ）アクリレートが好ましく、これらの１種又は２種以上を用いてもよい。中でも、フェノキシエチルアクリレート及び／又はジシクロペンタニルアクリレートが特に好ましい。
又、本発明の光硬化型透明接着剤組成物中におけるモノマー（Ｂ）の重量割合は４０重量％〜８５重量％が好ましい。
【００２８】
本発明の光硬化型透明接着剤組成物に含有される光重合開始剤（Ｃ）としては、例えば、２−ヒドロキシ−２−メチル−１−フェニルプロパン−１−オン、ヒドロキシシクロヘキシルフェニルケトン、メチルフェニルグリオキシレート、ベンジルジメチルケタール、ミヒラーズケトン、２−ベンジル−２−ジメチルアミノ−１−［４−（モルフォリノ）フェニル］ブタノン−１、２−クロロチオキサントン、２−メチル−１−［４−（メチルチオ）フェニル］−２−モルフォリノプロパン−１−オン、２−ジメチルアミノ−２−（４−メチルベンジル）−１−［（４−モリフォリン−４−イル）フェニル）］ブタン−１−オン、２−（Ｏ−ベンゾイルオキシム）−１−［４−（フェニルチオ）フェニル］−１，２−オクタンジオン、１−（Ｏ−アセチルオキシム）−１−［９−エチル−６−（２−メチルベンゾイル）−９Ｈ−カルバゾール−３−イル］エタノン、２，４−ジエチルチオキサントン、２−イソプロピルチオキサントン、２，４，６−トリメチルベンゾイルジフェニルホスフィンオキシド、ビス（２，６−ジメトキシベンゾイル）−２，４，４−トリメチルペンチルホスフィンオキシド等を挙げることができる。
中でも好ましい光重合開始剤としては、硬化物の着色を考慮して２−ヒドロキシ−２−メチル−１−フェニルプロパン−１−オン、２−メチル−１−［４−（メチルチオ）フェニル］−２−モルフォリノプロパン−１−オン、２，４，６−トリメチルベンゾイルジフェニルホスフィンオキシド等を挙げることができる。これらの光重合開始剤は、チバスペシャリティケミカルズ（株）より、ＩＲＧＡＣＵＲＥ  １８４、ＩＲＧＡＣＵＲＥ  ９０７、ＩＲＧＡＣＵＲＥ  ＴＰＯの名称で市販されており、容易に入手可能である。
又、本発明の光硬化型透明接着剤組成物中における光重合開始剤（Ｃ）の重量割合は、通常０．１〜１５重量％、好ましくは０．５〜５重量％程度である。
【００２９】
本発明の光硬化型透明接着剤組成物には光重合開始助剤を併用することもできる。光重合開始助剤としては、例えば、トリエタノールアミン、メチルジエタノールアミン、トリイソプロパノールアミン、ｎ−ブチルアミン、Ｎ−メチルジエタノールアミン、ジエチルアミノエチルメタクリレート等の脂肪族アミン、２−ジメチルアミノエチルベンゾエート、ジメチルアミノアセトフェノン、ｐ−ジメチルアミノ安息香酸エチル、ｐ−ジメチルアミノ安息香酸イソアミル等の芳香族アミン等のアミン類が挙げられる。
本発明の光硬化型透明接着剤組成物中における光重合開始助剤の使用量は０〜１０重量％、好ましくは０〜５重量％程度である。
【００３０】
本発明の光硬化型透明接着剤組成物に含有されるポリチオール化合物（Ｄ）としては、例えば、トリス［（３−メルカプトプロピオニルオキシ）エチル］イソシアヌレート（ＴＥＭＰＩＣ）、ペンタエリスリトールテトラキス（３−メルカプトプロピオネート）（ＰＥＭＰ）、トリメチロールプロパントリス（３−メルカプトプロピオネート）（ＴＭＭＰ）、ジペンタエリスリトールヘキサ（３−メルカプトプロピオネート）（ＤＰＭＰ）、ジエチレングリコールビス（３−メルカプトプロピオネート）、１，４−ビス（３−メルカプトブチリルオキシ）ブタン（ＭＴＢＤ１）、１，３，５−トリス（３−メルカプトブチルオキシエチル）−１，３，５−トリアジン−２，４，６（１Ｈ，３Ｈ，５Ｈ）−トリオン（ＭＴＮＲ１）、ペンタエリスリトールテトラキス（３−メルカプトブチレート）（ＭＴＰＥ１）等のチオール基を２〜５個有するポリチオール化合物を挙げることができる。これらのうち反応性の面からトリス［（３−メルカプトプロピオニルオキシ）エチル］イソシアヌレート、ペンタエリスリトールテトラキス（３−メルカプトプロピオネート）が好ましい。
【００３１】
本発明の光硬化型透明接着剤組成物中におけるポリチオール化合物（Ｄ）の重量割合は０．５〜１８重量％程度が好ましく、２〜１０重量％程度が特に好ましい。０．５重量％より少ない場合は反応性や接着性が低下し、又、１８重量％より多い場合は接着性や経時安定性、硬化性に悪影響を及ぼす場合がある。
【００３２】
本発明の光硬化型透明接着剤組成物は、アクリルポリマー（Ｅ）、不飽和二重結合を有する官能基を２つ以上有するウレタンアクリレート（Ａ）、不飽和二重結合を有する官能基を１つ有するモノマー（Ｂ）、光重合開始剤（Ｃ）及びチオール基を２つ以上有するポリチオール化合物（Ｄ）を必須成分として含有し、（Ａ）〜（Ｅ）の各成分を、例えば、混合、加熱、溶解、分散等を行なうことにより調製することができる。
更に、本発明の光硬化型透明接着剤組成物は、必要に応じ、シランカップリング剤、重合禁止剤、レベリング剤、表面潤滑剤、消泡剤、光安定剤、酸化防止剤、可塑剤、帯電防止剤、充填剤等の添加剤を併用することができる。
【００３３】
本発明の光硬化型透明接着剤組成物の硬化物は、常法に従い、紫外線、可視光レーザー等の活性エネルギー線を照射することにより得ることができる。紫外線を使用する場合、低圧又は高圧水銀灯、超高圧水銀灯、メタルハライドランプ、キセノン灯等を用いて照射する。特に、光源としては３５０〜４５０ｎｍにエネルギー強度が強いランプが好ましい。該硬化物も本発明に含まれる。
又、本発明には該硬化物を接着層として有する物品も含まれ、例えば、携帯電話、携帯ゲーム機、デジタルカメラ等である。
【００３４】
本発明の光硬化型透明接着剤組成物を用いて偏光フィルムと保護板を貼り合わせる際は、例えば、活性エネルギー線透過性に優れている無アルカリガラス製や石英ガラス製等の保護板に制限されず、紫外線吸収の大きいアクリル板、ポリカーボネート等の保護板でも、該組成物の良好な反応硬化性のため使用可能である。
【００３５】
本発明の光硬化型透明接着剤組成物は、偏光フィルム等の基材に、ロールコーター、スピンコーター、スクリーン印刷法等の塗工装置を用いて接着剤膜厚が１〜１００μｍとなるように塗布し、保護板を貼り合わせ、紫外線を保護板の上から照射して硬化することにより接着させることができる。
【００３６】
以下、実施例によって、本発明を更に具体的に説明するが、本発明がこれらの実施例のみに限定されるものではない。実施例においては各成分の重量部を示す。
【００３７】
実施例１〜２、比較例１〜３
下記に示す原料を表１の「配合物の組成」に示す重量部で混合し、本発明又は比較用の光硬化型透明接着剤組成物を得た。
【００３８】
表１  配合物の組成
実施例                比較例
１      ２        １      ２      ３
ダイヤナールＢＲ−５２  ＊１          １０    １５      １５    １５    １５
ＫＡＹＡＲＡＤ  ＵＸ−４１０１  ＊２  ２５    ２０      ４０    ２０    ２０
ファンクリル  ＦＡ−５１３Ａ  ＊３      ５              ４５
ニューフロンティアＰＨＥ  ＊４        ６０    ６５                      ６５
ＫＡＹＡＲＡＤ  ＴＭＰＴＡ  ＊５                                ６５
光重合開始剤  ＊６                      １      １        １      １      １
ＰＥＭＰ  ＊７                          ５      ５        ５      ５
【００３９】
＊１：三菱レイヨン（株）製、スチレン系モノマー含有共重合アクリルポリマー（分子量  ８５０００）  （Ｅ成分）
＊２：日本化薬（株）製、ポリエーテルポリウレタンジアクリレート（分子量  ７２００）  （Ａ）成分
＊３：日立化成（株）製、ジシクロペンタニルモノアクリレート  （Ｂ）成分
＊４：第一工業製薬（株）製、フェノキシエチルアクリレート  （Ｂ）成分
＊５：日本化薬（株）製、トリメチロールプロパントリアクリレート
＊６：イルガキュアー９０７：チバスペシャリティケミカルズ（株）製、２−メチル−１−［４−（メチルチオ）フェニル］−２−モルフォリノプロパン−１−オン  （Ｃ）成分
＊７：堺化学工業（株）製、ペンタエリスリトールテトラキス（３−メルカプトプロピオネート）  （Ｄ）成分
【００４０】
実施例、比較例で得られた光硬化型透明接着剤組成物につき、下記の物性試験を行い、その結果を表２に示した。
（透明性）８８ｍＷの超高圧水銀灯を用い３０００ｍＪのエネルギーで、２枚の厚さ０．７ｍｍの無アルカリガラスを２５μｍの厚みで接着させたときの着色の様子を目視で確認した。
【００４１】
（耐ヒートサイクル性）８８ｍＷの超高圧水銀灯を用い３０００ｍＪのエネルギーで、無アルカリガラス（厚さ；０．７ｍｍ）と２ｍｍ厚のアクリル板を２５μｍの厚みで接着させたサンプルを、１サイクル、−３５℃で３０分、８５℃で３０分の条件で１００サイクル行った後、２枚の基板の剥離の様子を観察した。
【００４２】
（耐湿性）８８ｍＷの超高圧水銀灯を用い３０００ｍＪのエネルギーで、無アルカリガラス（厚さ；０．７ｍｍ）と２ｍｍ厚のアクリル板を２５μｍの厚みで接着させたサンプルを、６０℃、９０％ＲＨに１００時間放置した後の２枚の基板の剥離の様子を観察した。
【００４３】
（ピール強度）幅２５ｍｍ、長さ５０ｍｍの０．７ｍｍ厚のＬＣＤ用ガラス（保護板）と、偏光フィルムを厚み２５μｍになるよう貼り合わせ、８８ｍＷの超高圧水銀灯を用い３０００ｍＪのエネルギーで硬化した。この試験片を、引張り試験機を用い、５ｍｍ／分のスピードで試験を行った時の引張り接着強度を測定した。
【００４４】
表２
実施例                        比較例
１          ２          １          ２          ３
透明性                  無色透明    無色透明      白濁      無色透明    無色透明
耐ヒートサイクル性      剥離無し    剥離無し      ※        剥離        剥離
耐湿性                  剥離無し    剥離無し      ※        剥離        剥離
ピール強度〔Ｎ〕        ５．９      ６．４        ※        ０．８４    ０．６２
※：白濁したため測定出来ず。
【００４５】
表１から明らかなように、実施例１〜２の本発明の光硬化型透明接着剤組成物の硬化物は高い透明性を有し、（Ａ）成分を３０％を超えて含有する比較例１、（Ｂ）成分を含有しない比較例２、（Ｄ）成分を含有しない比較例３の組成物と比べて、耐ヒートサイクル性、耐湿性等の信頼性に優れ、ピール強度から接着性に非常に優れていることを示している。